ЦЕОЛИТНЫЕ МАТЕРИАЛЫ С ВЫРАЖЕННОЙ МАКРОПОРИСТОСТЬЮ МОНОКРИСТАЛЛОВ И СПОСОБ ИХ ПОЛУЧЕНИЯ

1. Цеолитный материал, содержащий цеолитные монокристаллы, отличающийся тем, что монокристаллы имеют внутрикристаллическую систему пор, которая содержит по меньшей мере одну микропористую систему и по меньшей мере одну макропористую систему, причем в монокристаллах образовано несколько макропор внутри микропористой цеолитной каркасной структуры, и имеется по меньшей мере одна система взаимосвязанных макропор, которая имеет один или несколько выходов к поверхности кристалла.
2. Цеолитный материал по п. 1, отличающийся тем, что внутрикристаллическая система пор содержит несколько макропор диаметром по меньшей мере 100 нм.
3. Цеолитный материал по п. 1 или 2, отличающийся тем, что внутрикристаллическая система пор содержит несколько выходящих на поверхность кристалла макропор, диаметр выхода которых составляет по меньшей мере 100 нм.
4. Цеолитный материал по одному из пп. 1-3, отличающийся тем, что система взаимосвязанных макропор простирается от по меньшей мере одной первой поверхности кристалла до по меньшей мере одной второй поверхности кристалла, а также имеет по меньшей мере один выход как к первой, так и ко второй поверхности кристалла.
2
5. Цеолитный материал по одному из пп. 1-4, отличающийся тем, что микропористая цеолитная каркасная структура образована из тетраэдрических звеньев SiO, причем до 30% всех атомов кремния в каркасной структуре могут быть заменены одним или несколькими элементами, выбранными из бора, алюминия, фосфора и титана.
6. Способ получения цеолитного материала по одному из пп. 1-5, отличающийся тем, что способ включает следующие этапы:
a) приготовление смеси из (i) пористых частиц оксида, который может образовать каркасную структуру цеолитного материала, и (ii) органического шаблона для синтеза цеолита;
b) превращение смеси в цеолитный материал путем нагрева смеси в контакте с водяным паром,
причем пористые частицы представляют собой мезопористые частицы, имеющие гранулометрический размер от 50 нм до 2000 нм.
7. Способ по п. 6, отличающийся тем, что приготовление смеси на этапе a) включает пропитку пористых частиц раствором или дисперсией органического шаблона, при необходимости с последующим частичным или полным удалением растворителя из раствора или дисперсии.
8. Способ по п. 6 или 7, отличающийся тем, что в смеси, приготовленной на этапе a), органический шаблон находится на поверхности и в порах пористых частиц.
9. Способ по одному из пп. 6-8, отличающийся тем, что пористые частицы имеют гранулометрический размер от 100 нм до 800 нм.
2
10. Способ по одному из пп. 6-9, отличающийся тем, что пористые частицы представляют собой частицы SiO.
11. Способ по одному из пп. 6-10, отличающийся тем, что смесь, приготовленная на этапе a), дополнительно содержит одно или несколько соединений-предшественников, выбранных из таких соединений-предшественников, как оксид алюминия, оксид титана, оксид фосфора и оксид бора, или из комбинаций таких соединений-предшественников.